(57)【特許請求の範囲】
【請求項１】
円筒状のアルミニウム支持体の上に感光層を設ける電子写真感光体の製造方法において、
該アルミニウム支持体を洗浄し、洗浄した該アルミニウム支持体の表面に対する接触角が２０°以下、かつ粘度が２．０ｍＰａ・ｓ以下の液体状の着色剤を、該アルミニウム支持体の表面上に塗布し、着色剤層を設ける工程、
該アルミニウム支持体の表面の凸部状欠陥を該着色剤層の濃度差で判別する検査で該凸部状欠陥を検出し、該アルミニウム支持体を選別する工程、
選別された該アルミニウム支持体の表面上に設けられた該着色剤層を除去する工程、及び
該アルミニウム支持体の上に感光層を形成する工程
をこの順に有することを特徴とする電子写真感光体の製造方法。
【請求項２】
凸部状欠陥を判別する検査に用いる検出器の光源の波長の光に対する該着色剤層の透過率が３０乃至７０％である請求項１に記載の電子写真感光体の製造方法。
【請求項３】
凸部状欠陥を判別する検査に用いる検出器の光源の波長の光に対する該着色剤層の透過率が４０乃至６０％である請求項２に記載の電子写真感光体の製造方法。
【請求項４】
該液体状の着色剤中の固形分の割合が２．０質量％以下である請求項１乃至３のいずれか１項に記載の電子写真感光体の製造方法。
【請求項５】
該着色剤層の膜厚が２．０μｍ以下である請求項１乃至４のいずれか１項に記載の電子写真感光体の製造方法。
【請求項６】
該液体状の着色剤に樹脂と有機溶媒が含有され、該樹脂と有機溶媒の溶解パラメータ値がそれぞれ１０．０以下であり、かつ該樹脂と有機溶媒の溶解パラメータ値の差が３．０以内である請求項１乃至５のいずれか１項に記載の電子写真感光体の製造方法。
【請求項７】
該液体状の着色剤に顔料が含有される請求項１乃至６のいずれか１項に記載の電子写真感光体の製造方法。
【請求項８】
前記顔料が無機顔料である請求項７に記載の電子写真感光体の製造方法。
【請求項９】
前記顔料の体積平均粒径が０．３０μｍ乃至０．９０μｍである請求項７または８に記載の電子写真感光体の製造方法。
【請求項１０】
前記液体状の着色剤を浸漬塗布法で塗布する請求項１乃至９のいずれか１項に記載の電子写真感光体の製造方法。
【発明の詳細な説明】
【技術分野】
【０００１】
本発明は、アルミニウム支持体上に少なくとも感光層を設ける電子写真感光体の製造方法に関する。
【背景技術】
【０００２】
電子写真装置に用いられる像保持部材として、電子写真感光体があり、高生産性、材料設計の容易性および将来性の観点から、有機光導電性物質による有機電子写真感光体の開発が行われている。
【０００３】
有機電子写真感光体は、有機光導電性物質を結着樹脂とともに溶解または分散させて感光層塗布液を作製し、それを導電性支持体上に塗布、乾燥することにより製造される。
【０００４】
このような電子写真感光体には、導電性支持体上に存在する突起状の欠陥、感光層塗布液内の異物や感光体製造工程中に付着する異物による欠陥が存在することがある。これらの欠陥は、電子写真画像上の黒点や白点等の画像不良または欠陥となったり、感光体の絶縁破壊の原因となったりする。従って、実際の使用上に問題となる欠陥に関しては検査にて検出し、取り除く必要がある。なお、これらの内、導電性支持体上に存在する突起状の欠陥が原因であることが多い。このような検査は、従来、人による目視検査が行われていたが、大量の検査を人手で行うには多くの人員が必要で、また、人によって検査結果のバラツキや疲労による検査能力の低下という問題がある。そのため、近年、人の目視検査に代わる欠陥検査方法及び装置が提案されている。その代表的なものとして光学的な技術（特許文献１〜２参照）と電気的な技術（特許文献３〜４参照）が提案されている。
【０００５】
そこで、これらの欠陥は感光体製造時の検査工程において検出して選別する必要がある。その検査方法としては、感光体表面に電圧を印加して、欠陥部に流れる過大電流や欠陥の有無による電流変化を検出して、欠陥の有無を評価する方法が挙げられる（特許文献３参照）。また、初期においては画像欠陥となっていないが、繰り返し使用により画像欠陥として顕在化する微小欠陥を検査する方法としては、特定の導電性ローラを用いて高圧の直流電圧を印加する検査方法が挙げられる（特許文献４参照）。
【０００６】
ところが、これらの技術は電子写真感光体の感光層を設けた後に検査を行うものであるため、支持体上に画像上問題となるはずの突起状の欠陥が存在する場合でも、感光層を設けることになる。つまり、その分の電子写真感光体を製造するのに用いられた感光材料が無駄になっていた。
【０００７】
一方、電子写真感光体に用いられる導電性支持体の検査について、次の方法が提案されている。すなわち、電子写真感光体に用いられる支持体は感光層を設ける前に洗浄することが通常行われる。洗浄された支持体の洗浄度合いを検査する方法として、素管を冷却し、発生した結露に走査光を当て結露からの拡散反射光を受光、電気信号に変換し表面汚染の有無を判断する検査方法がある（特許文献５参照）。
【０００８】
また、素管に暗所でＵＶを拡散照射し汚染部に発生する色ムラを紫外線防止窓を通し確認し素管の良否を判定する検査方法がある（特許文献６参照）。
【０００９】
また、洗浄後の素管表面に墨汁を塗布あるいは吹きつけて洗浄状態を墨汁の弾きで判別する検査方法がある（例えば、特許文献７参照）。
【００１０】
これらはすべて支持体の洗浄度合いを調べる検査方法であり、これらの方法では導電性支持体上に画像上問題となるはずの突起状の欠陥の有無を判断することは出来ない。
【００１１】
他方、電子写真感光体に用いられる導電性支持体の製造方法としては次の方法が提案されている。すなわち、押出工程と引抜工程とを順次的に実施したのち、化学的表面溶解処理を実施することにより、押出・引抜アルミニウム管の表面に生じているササクレ状の微細凸状欠陥を溶失させ、凸状欠陥に起因して生じていた一様帯電時のスパークをなくす製造方法がある（例えば、特許文献８参照）。
【００１２】
また、引抜きまたはしごき工程を経た無切削アルミニウム管に、陽極酸化処理を施して陽極酸化皮膜を形成したのち、該陽極酸化皮膜を化学的に溶解除去することにより、アルミニウム管の表面に生じている「ササクレ状」の凸状欠陥を溶失させ、凸状欠陥に起因して生じていた一様帯電時等のリークをなくす製造方法がある（特許文献９参照）。
【００１３】
しかしながら、これらは表面溶解処理するものであり、アルミニウム支持体表面を化学的に変化させる工程が必要であり、工程が複雑になる恐れがある。
【先行技術文献】
【特許文献】
【００１４】
【特許文献１】特開平６−１３７８４４号公報
【特許文献２】特開平１１−１１８４４９号公報
【特許文献３】特公平２−４３１３４号公報
【特許文献４】特開平９−３２５１６９号公報
【特許文献５】特開平０７−０１２７３９号公報
【特許文献６】特開２００１−０９９７８７号公報
【特許文献７】特開平０６−０１９１７２号公報
【特許文献８】特開平０４−３２６３５７号公報
【特許文献９】特開平０６−１４８９２１号公報
【発明の概要】
【発明が解決しようとする課題】
【００１５】
本発明の目的は、初期から繰り返し使用後までリークによる画像欠陥が発生しにくい電子写真感光体を製造する製造方法を提供することにある。
【課題を解決するための手段】
【００１６】
本発明は、円筒状のアルミニウム支持体の上に感光層を設ける電子写真感光体の製造方法において、
該アルミニウム支持体を洗浄し、洗浄した該アルミニウム支持体の表面に対する接触角が２０°以下、かつ粘度が２．０ｍＰａ・ｓ以下の液体状の着色剤を、該アルミニウム支持体の表面上に塗布し、着色剤層を設ける工程、
該アルミニウム支持体の表面の凸部状欠陥を該着色剤層の濃度差で判別する検査で該凸部状欠陥を検出し、該アルミニウム支持体を選別する工程、及び
選別された該アルミニウム支持体の表面上に設けられた該着色剤層を除去する工程、及び
該アルミニウム支持体の上に感光層を形成する工程
をこの順に有することを特徴とする電子写真感光体の製造方法に関する。
【発明の効果】
【００１７】
本発明によれば、初期から繰り返し使用後までリークによる画像欠陥が発生しにくい電子写真感光体を製造する製造方法を提供することができる。
【図面の簡単な説明】
【００１８】
【図１】本発明において液体状の着色剤が電子写真感光体の支持体表面の凸部状欠陥に付着している様子の一例を示す。
【図２】本発明で支持体表面の凸部状欠陥を判別する検査に用いる光学的検査装置の一例の概略構成を示す。
【図３】本発明による電子写真感光体を有する中間転写方式のカラー電子写真装置の概略構成の一例を示す。
【発明を実施するための形態】
【００１９】
以下、本発明の電子写真感光体の製造方法について説明する。
【００２０】
本発明のアルミニウム支持体上に少なくとも感光層を設ける電子写真感光体の製造方法における該アルミニウム支持体表面の凸部状欠陥を着色剤層の濃度差で判別する検査方法について説明する。
【００２１】
まず、アルミニウム支持体について説明する。本発明で述べるアルミニウム支持体とは、アルミニウム以外の微量の金属を含んでも良いアルミニウム単独で構成される支持体及びアルミニウム合金で構成される支持体を示す。
【００２２】
本発明のアルミニウム支持体は、切削工程、押し出し工程、あるいは引抜き工程のうちの少なくとも一つの工程を経て作製される。作製されたアルミニウム支持体には針状突起物からなる凸状部が存在することがある。切削工程はコストが高い為、切削工程以外の工程を経てアルミニウム支持体を製造する方が好ましいが、切削工程を経ず作製されるアルミニウム支持体には特に凸状部の存在確率が高い。一般的には押し出し工程後、引抜き工程を実施しアルミニウム支持体を製造することが多い。
本発明における支持体の形状は、円筒状である。
また、支持体の表面は、切削処理、粗面化処理、又はアルマイト処理を施してもよい。
【００２３】
次に、アルミニウム支持体の洗浄方法について説明する。
アルミニウム支持体は、電子写真特性、画像特性、さらには経時安定性の見地からも、該支持体は、感光層形成時には清浄であることが求められる。従って、各種手法にて支持体の洗浄を行う。洗浄方法としては、一般的にフロン系またはハロゲン系炭化水素類の有機溶剤または／および水を含む水系洗浄液を用い、洗浄時には洗浄液の温度を上げたり、超音波と併用する方法があり、本発明のアルミニウム支持体を洗浄する方法としてこれらの方法が利用できる。
【００２４】
次に本発明のアルミニウム支持体上に少なくとも感光層を設ける電子写真感光体の製造方法において、該アルミニウム支持体の凸部状欠陥を判別する検査について述べる。
【００２５】
該検査は少なくとも次の２つの工程を実施する検査である。まず、該アルミニウム支持体を洗浄後、洗浄済みアルミニウム支持体に対する接触角が２０°以下でかつ粘度が２．０ｍＰａ・ｓ以下の液体状の着色剤を該アルミニウム支持体に塗布し着色剤層を設けて着色する第１工程と着色剤層を設けた該支持体の凸部状欠陥を着色剤層の濃度差で判別する第２工程（光学検査工程）である。なお、本発明の検査を行った後は、該支持体から該着色剤層を除去して、感光層を形成し電子写真感光体を製造する。
【００２６】
まず、アルミニウム支持体の凸部状欠陥を判別する検査の第１工程を説明する。
第１工程で用いる液体状の着色剤について説明する。図１（ａ）（ｂ）に示すように、液体状の着色剤１０１はアルミニウム支持体の表面１０２に表面積に応じて一様に付着することが望ましい。該支持体表面の凸部状欠陥１０３は表面積が大きいので着色剤の付着量も大きくなり、濃度差が良く現れることになる。
従って、本発明に用いられる液体状の着色剤としては、感光層を塗布する予定の洗浄済みアルミニウム支持体に対する接触角が２０°以下でかつ粘度が２．０ｍＰａ・ｓ以下の液体状の着色剤である。なお、本発明では、液体状の着色剤の粘度は２４℃で測定したときの粘度である。
【００２７】
接触角の測定方法としては、協和界面科学社製のＣＡ−Ｓロール型接触角計により測定する方法であり、感光層を塗布する予定の洗浄済みアルミニウム支持体に本発明に用いられる液体状の着色剤を滴下しその液滴の接触角を測定する方法である。粘度の測定方法としては一般的に用いられる回転式（Ｂ型）粘度計を用いて測定する。洗浄済みアルミニウム支持体に対する接触角が大きいと、着色剤の弾きが生じ、それが付着ムラになり凸部とは異なる部分での濃度差となってしまい、２０°を超える場合には画像欠陥となる凸部状欠陥の検出が不可能となる。また、５°未満であると着色剤が流れ落ち易くなることがあり凸部状欠陥の検出には不利であるので、本発明に用いられる液体状の着色剤の洗浄済みアルミニウム支持体に対する接触角は５°以上２０°以下であることが好ましい。一方、液体状の着色剤の粘度が大きい場合にも、付着ムラが起こり凸部とは異なる部分での濃度差となってしまい、２．０ｍＰａ・ｓを超える場合には画像欠陥となる凸部状欠陥の検出が不可能となる。また、０．６ｍＰａ・ｓ未満であると着色剤が流れ落ち易くなることがあり凸部状欠陥の検出には不利であるので、本発明に用いられる液体状の着色剤の粘度は０．６ｍＰａ・ｓ以上２．０ｍＰａ・ｓ以下であることが好ましい。
また、液体状の着色剤の構成材料（例えば有機溶媒）として、構成材料自体の接触角が小さいものを用いるほど、該着色剤の接触角も小さくなる傾向にある。
【００２８】
液体状の着色剤中の固形分割合の測定は加熱乾燥重量法で行う。具体的には秤量されたアルミケーキカップに１〜２ｇの液体状の着色剤を滴下し秤量する。液体状の着色剤の質量をＲ１（ｇ）とする。着色剤の固形分のみが残る温度で一定時間加熱乾燥し、アルミケーキカップに残った着色剤を秤量し、着色剤の固形分の質量をＲ２（ｇ）とする。Ｒ１とＲ２の値から液体状の着色剤の固形分を以下の式（１）で求める。
着色剤の固形分（％）＝Ｒ２／Ｒ１×１００        （１）
【００２９】
液体状の着色剤中の固形分の割合は２．０質量％以下であることが好ましい。２．０質量％を超えると凸部と凸部でない平坦部における濃度差が生じにくく判別しづらい、または付着ムラが起こりやすい傾向にある。また液体状の着色剤中の固形分の割合は０．５質量％未満の場合には十分着色できなかったり、着色剤が流れ落ち易くなることがあり、凸部状欠陥の検出には不利であるので、０．５質量％以上であることが好ましい。
【００３０】
液体状の着色剤を塗布、乾燥したときの乾燥後の着色剤の膜厚は２．０μｍ以下であることが好ましい。２．０μｍを超えると凸部と凸部でない平坦部で濃度差が生じにくく判別しづらく、凸部を超える膜厚になる場合には、凸部を被覆してしまうため、濃度差で凸部を判別しにくくなる。また、濃度差で凸部を判別しやすくするために、液体状の着色剤を塗布、乾燥したときの乾燥後の着色剤の膜厚は０．２μｍ以上が好ましい。０．２μｍ未満の場合にはＣＣＤカメラ等での識別がしにくい場合がある可能性がある。
【００３１】
また、該液体状の着色剤には少なくとも樹脂と有機溶媒が含有されることが好ましく、この場合には、含有される樹脂と有機溶媒の溶解パラメータ値はそれぞれ１０．０以下であることが好ましく、かつ該樹脂と有機溶媒の溶解パラメータ値の差が３．０以内であることが好ましい。該樹脂と該有機溶剤の溶解パラメータが１０．０を超えるとアルミニウム支持体へのなじみが悪くなる傾向があり、付着ムラが起こり凸部状欠陥の判別がしづらくなる。また、溶解パラメータ値の差が３．０を超えると該樹脂が該有機溶剤に十分混ざらずに存在してしまう為、着色剤の成分として用いると付着ムラが起こり凸部状欠陥の判別がしづらくなる。
また、該樹脂の溶解パラメータ値は７．３以上が好ましく、該有機溶剤の溶解パラメータ値は８．５以上が好ましい。該樹脂の溶解パラメータ値が７．３未満または／かつ、該有機溶剤の溶解パラメータ値が８．５未満の場合には着色剤に用いた場合は着色剤が凸部に選択的に付着しづらい場合があり好ましくない。
含有される樹脂としては熱可塑性樹脂が好ましい。具体的には、フェノキシ樹脂、ポリアクリルアミド樹脂、ポリビニルブチラール樹脂、ポリアリレート樹脂、ポリスルホン樹脂、ポリアミド樹脂、アクリル樹脂、アクリロニトリル樹脂、メタクリル樹脂、塩化ビニル樹脂、酢酸ビニル樹脂、フェノール樹脂、エポキシ樹脂、ポリエステル樹脂、アルキド樹脂、ポリカーボネート樹脂、ポリウレタン樹脂、ポリビニルアルコール樹脂、ポリエチレンオキシド樹脂、エチルセルロース樹脂、カゼイン樹脂、ポリウレタン樹脂、ポリエーテルウレタン樹脂、または、これらの樹脂の繰り返し構造単位のうち２つ以上を含む共重合体、例えば、スチレン−ブタジエンコポリマー、スチレン−アクリロニトリルコポリマー、スチレン−マレイン酸コポリマーが挙げられる。
含有される有機溶媒としてはアルコール類、スルホキシド類、ケトン類、エーテル類、エステル類、炭化水素類、脂肪族ハロゲン化炭化水素類または芳香族化合物を好適に用いることができる。具体的には、メタノール、エタノール、イソプロパノール、ｎ−プロパノール、テトラヒドロフラン（以下ＴＨＦとする）、１，４−ジオキサン、ジメチルスルホキシド、アセトン、メチルエチルケトン、１，２−ジメトキシエタン、ジグリム、酢酸エチル、酢酸ブチル、ヘキサン、ヘプタン、オクタン、シクロヘキサン、ベンゼン、トルエン、キシレン、アセトニトリル、プロピオニトリル、Ｎ，Ｎ−ジメチルホルムアミド、Ｎ，Ｎ−ジメチルアセタミド、ジブチルフタレート、シクロヘキサノンが挙げられる。
【００３２】
該液体状の着色剤の着色成分としては、染料、顔料あるいは有色の樹脂があるが、特に顔料が好ましい。これは着色の度合いが最も大きくなり濃度差での判別がしやすくなる為である。また、該液体状の着色剤に含有される顔料は有機顔料、無機顔料のいずれでも構わないが、特に無機顔料であることが好ましい。無機顔料が有色無機顔料の場合には着色することで凸部状欠陥を濃度差により判別し、無色無機顔料の場合には顔料表面の光反射による凸部状欠陥の濃度差による判別が可能となるため、より判別方法の可能性が拡がる。
【００３３】
また、液体状の着色剤に含有される顔料の、液体状の着色剤中の体積平均粒径はＣＡＰＡ−５００で測定し、０．３０μｍ乃至０．９０μｍであることが好ましい。凸部に着色剤が付着し着色するには０．３０μｍ以上の体積平均粒径が好ましく、また０．９０μｍ以上の体積平均粒径の場合には凸部の形状に追随しなくなる恐れがあるためこの範囲が適当である。
【００３４】
液体状の着色剤を塗布する方法は浸漬塗布法、スプレー塗布法、又は蒸着法があるが浸漬塗布法であることが好ましい。浸漬塗布法が最も簡便であることもその理由であるが、本発明では凸部の表面を均一に着色し、平坦部との濃度差で判別する方法であるので、浸漬塗布法が最も好ましい。
【００３５】
凸部状欠陥を濃度差で判別する検査に用いられる検出器の光源の波長の光に対する該着色剤層の透過率は３０乃至７０％であることが好ましい。さらには、凸部状欠陥を濃度差で判別する検査に用いられる検出器の光源の波長の光に対する該着色剤層の透過率は４０乃至６０％であることがより好ましい。これは、濃度差により凸部状欠陥を判別する場合、凸部と平坦部との濃度差が重要であり、平坦部が着色されすぎても凸部との判別がしづらくなることと、十分に着色されていないと凸部と平坦部との濃度差が検出され難いからである。着色剤層の透過率を測定する方法は、該検出器の光源の波長の光の透過率を測定できる装置、例えば日本分光株式会社製Ｖ−５７０（ＵＶ／ＶＩＳ／ＮＩＲ  Ｓｐｅｃｔｒｏｐｈｏｔｏｍｅｔｅｒ）を用いて行い、ガラス上に該着色剤層を実際に付着する濃度及び膜厚で塗布し、その透過率を測定する。
【００３６】
次に、アルミニウム支持体の凸部状欠陥を判別する検査の第２工程を説明する。
第２工程は、電子写真感光体に、例えば白色の光を照射し、該光の反射光を光電変換素子からなる受光手段により測定し、測定された電流値に基づいて、電子写真感光体の凸部状欠陥の有無を判定する工程である。
【００３７】
第２工程における光源とは、例えばハロゲンランプを光源として、光ファイバーと光学フィルターを利用し、帯状光束として電子写真感光体へ投光できる形態のものが挙げられる。光源の波長は、着色剤層の透過率を適切にするものが好ましく、着色剤層に用いられる着色剤の吸収波長に一致するか近いものが好ましい。反射光とは、正反射光及び散乱反射光が挙げられる。光電変換素子からなる受光手段とは、例えばラインセンサー型ＣＣＤカメラが挙げられる。判定に用いる閾値は、凸部状欠陥がある電子写真感光体を検査した際の光電変換センサーの電流値に基づいて凸部状欠陥を検出できるレベルに設定する。
【００３８】
図２に本発明で支持体表面の凸部状欠陥を判別する検査に用いる光学的検査装置の一例の概略構成を示す。図２に示すように光源２２の光を光照射装置２３を用い被検査体２１の表面に照射し、光照射された被検査体２１の表面を正反射光受光用一次元型ＣＣＤラインセンサ２５及び散乱反射光受光用一次元型ＣＣＤラインセンサ２４でスキャンして、測定をする。その両者のカメラ信号をカメラ信号合成装置２６で合成し、合成された信号をアナログ信号処理装置２７、特徴量生成装置２８で識別、判定用のデータに変換する。この際にカメラ信号合成装置２６より端面寸法測定装置２９にもデータを転送して、端面寸法測定データも作成する。この両者のデータを信号制御装置３０を介して識別・判定装置３１に転送して、識別・判定を行うように構成した。
【００３９】
本発明の電子写真感光体の感光層について説明する。
本発明の製法では感光層を設ける前に支持体上の着色剤層は除去する。除去する方法は何れでも良いが、機械的な方法により支持体表面の形状を変化させる方法や化学的に支持体を変化させる方法は好ましくなく、有機溶剤により溶解して除去する方法、水洗浄による方法等の機械的、化学的な変化を起こさない方法が好ましい。
【００４０】
本発明の電子写真感光体の感光層は、電荷輸送物質と電荷発生物質を同一の層に含有する単層型であっても、電荷発生物質を含有する電荷発生層と電荷輸送物質を含有する電荷輸送層とに分離した積層型（機能分離型）であってもよいが、電子写真特性の観点からは積層型が好ましい。また、積層型感光層には、支持体側から電荷発生層、電荷輸送層の順に積層した順層型感光層と、支持体側から電荷輸送層、電荷発生層の順に積層した逆層型感光層があるが、電子写真特性の観点からは順層型が好ましい。さらに、耐久性能向上を目的とし感光層上に保護層を設けることも可能である。
【００４１】
支持体の傷を被覆することを目的として、支持体と感光層との間に導電層を設けてもよい。導電層は、カーボンブラック、金属粒子の如き導電性粒子を結着樹脂に分散させて形成することができる。導電層の膜厚は５〜４０μｍであることが好ましく、特には１０〜３０μｍであることがより好ましい。
【００４２】
支持体または導電層の上に、接着機能及び／又はバリア機能を有する中間層を設けてもよい。中間層は、ポリアミド樹脂、ポリビニルアルコール樹脂、ポリエチレンオキシド樹脂、エチルセルロース樹脂、カゼイン樹脂、ポリウレタン樹脂、ポリエーテルウレタン樹脂の如き樹脂を適当な溶剤に溶解し、これを支持体または導電層上に塗布・乾燥することにより形成することができる。中間層の膜厚は０．０５〜５μｍであることが好ましく、特には０．３〜１μｍであることがより好ましい。
【００４３】
電荷発生層について述べる。
【００４４】
電荷発生層は、電荷発生物質を、その０．３〜４倍量（質量比）の結着樹脂および溶剤とともに、ホモジナイザー、超音波分散、ボールミル、振動ボールミル、サンドミル、アトライター、ロールミル、又は液衝突型高速分散機を使用する方法でよく分散し、得られた分散液を、塗布・乾燥することにより形成することができる。なお、結着樹脂を電荷発生物質の分散後投入してもよいし、電荷発生物質に成膜性があれば結着樹脂を使用しなくてもよい。電荷発生物質としては、例えば、セレン−テルル、ピリリウム、チアピリリウム染料、フタロシアニン、アントアントロン、ジベンズピレンキノン、トリスアゾ、シアニン、アゾ（トリスアゾ、ジスアゾ、モノアゾ）、インジゴ、キナクリドン、非対称キノシアニンの如き顔料が挙げられる。結着樹脂としては、スチレン、酢酸ビニル、塩化ビニル、アクリル酸エステル、メタクリル酸エステル、フッ化ビニリデン、トリフルオロエチレン等のビニル化合物の重合体及び共重合体、ポリビニルアルコール、ポリビニルアセタール、ポリカーボネート、ポリエステル、ポリスルホン、ポリフェニレンオキサイド、ポリウレタン、セルロース樹脂、フェノール樹脂、メラミン樹脂、ケイ素樹脂及びエポキシ樹脂が挙げられる。電荷発生層の膜厚は５μｍ以下であることが好ましく、特には０．１〜２μｍであることがより好ましい。
【００４５】
次に、電荷輸送層について述べる。
電荷輸送層は、電荷輸送物質および結着樹脂を溶剤で溶解し、得られた塗布液を、塗布・乾燥することにより形成することができる。電荷輸送物質と結着樹脂との質量比は５：１〜１：５であることが好ましく、特には３：１〜１：３であることがより好ましい。電荷輸送層の膜厚は５〜５０μｍであることが好ましく、１０〜３０μｍがより好ましい。
【００４６】
電荷輸送物質としては、例えば、トリアリールアミン化合物、ヒドラゾン化合物、スチルベン化合物、ピラゾリン化合物、オキサゾール化合物、トリアリルメタン化合物、チアゾール化合物が挙げられる。
【００４７】
電荷輸送層の結着樹脂としては、熱可塑性樹脂および硬化性樹脂が挙げられる。具体的には、フェノキシ樹脂、ポリアクリルアミド樹脂、ポリビニルブチラール樹脂、ポリアリレート樹脂、ポリスルホン樹脂、ポリアミド樹脂、アクリル樹脂、アクリロニトリル樹脂、メタクリル樹脂、塩化ビニル樹脂、酢酸ビニル樹脂、フェノール樹脂、エポキシ樹脂、ポリエステル樹脂、アルキド樹脂、ポリカーボネート樹脂、ポリウレタン樹脂、ポリビニルアルコール樹脂、ポリエチレンオキシド樹脂、エチルセルロース樹脂、カゼイン樹脂、ポリウレタン樹脂、ポリエーテルウレタン樹脂、または、これらの樹脂の繰り返し構造単位のうち２つ以上を含む共重合体、例えば、スチレン−ブタジエンコポリマー、スチレン−アクリロニトリルコポリマー、スチレン−マレイン酸コポリマーが挙げられる。また、ポリ−Ｎ−ビニルカルバゾール、ポリビニルアントラセン、ポリビニルピレンの有機光導電性ポリマーからも選択できる。
【００４８】
有機光導電性物質である電荷発生物質、電荷輸送物質などは、一般に紫外線、オゾン、オイルによる汚れ、金属に弱いため、感光層を保護することを目的として、感光層上に保護層を設け、これを電子写真感光体の表面層としてもよい。
【００４９】
電子写真感光体の表面層となる保護層は、ポリエステル樹脂、ポリカーボネート樹脂、アクリル樹脂、メタクリル樹脂、ポリアミド樹脂、ポリイミド樹脂、ポリアリレート樹脂、ポリウレタン樹脂、スチレン−ブタジエンコポリマー、スチレン−アクリロニトリルコポリマー、スチレン−アクリル酸コポリマーの如き結着樹脂と適当な溶剤に溶解し、得られた塗布液を感光層上に塗布・乾燥することにより形成することができる。また、保護層の結着樹脂として縮合系モノマーや不飽和基をもつラジカル重合系モノマーから得られる樹脂を用いる場合は、塗布液を塗布した後、熱または紫外線などのエネルギー光を当てて硬化し、保護層を形成してもよい。保護層の膜厚は０．０５〜２０μｍであることが好ましい。
【００５０】
本発明の電子写真感光体の表面層には、必要に応じて、金属、導電性金属酸化物の如き導電性粒子または電荷輸送物質をさらに含有させてもよい。
【００５１】
上記各層を形成する際、塗布する方法としては、浸漬塗布法、スプレー塗布法、スピナー塗布法、ブレード塗布法、ロール塗布法が挙げられる。
図３に、本発明の電子写真感光体を有する電子写真装置の概略構成の一例として、中間転写方式のカラー電子写真装置およびインライン方式のカラー電子写真装置を説明する。なお、以下の説明において、４色（イエロー、マゼンタ、シアン、ブラック）の例を挙げたが、本発明における「カラー」とは、４色に限定されるものではなく、多色、すなわち２種以上の色である。
【００５２】
図３において、１はドラム状の本発明の電子写真感光体であり、軸２を中心に矢印方向に所定の周速度で回転駆動される。
【００５３】
回転駆動される電子写真感光体１の周面は、帯電手段（一次帯電手段）３により、正または負の所定電位に均一に帯電され、次いで、スリット露光やレーザービーム走査露光などの露光手段（不図示）から出力される露光光（画像露光光）４を受ける。この際の露光光は、目的のカラー画像の第１色成分像（例えばイエロー成分像）に対応した露光光である。こうして電子写真感光体１の周面に、目的のカラー画像の第１色成分像に対応した第１色成分静電潜像（イエロー成分静電潜像）が順次形成されていく。
【００５４】
張架ローラー１２および二次転写対向ローラー１３によって張架された中間転写体（中間転写ベルト）１１は、矢印方向に電子写真感光体１とほぼ同じ周速度（例えば電子写真感光体１の周速度に対して９７〜１０３％）で回転駆動される。
【００５５】
電子写真感光体１の周面に形成された第１色静電潜像は、第１色成分現像手段（イエロー成分現像手段）５Ｙの第１色トナー（イエロートナー）により現像されて第１色トナー画像（イエロートナー画像）となる。次いで、電子写真感光体１の周面に形成担持されている第１色トナー画像が、一次転写手段６ｐからの一次転写バイアスによって、電子写真感光体１と一次転写手段（一次転写ローラー）６ｐとの間を通過する中間転写体１１の周面に順次一次転写されていく。
【００５６】
第１色トナー画像転写後の電子写真感光体１の周面は、クリーニング手段７によって一次転写残トナーの除去を受けて清浄面化された後、次色の画像形成に使用される。
【００５７】
第２色トナー画像（マゼンタトナー画像）、第３色トナー画像（シアントナー画像）、第４色トナー画像（ブラックトナー画像）も、第２色成分現像手段（マゼンタ成分現像手段）５Ｍ、第３色成分現像手段（シアン成分現像手段）５Ｃ、第４色成分現像手段（ブラック成分現像手段）５Ｋにより、第１色トナー画像と同様にして電子写真感光体１の周面に形成され、中間転写体１１の周面に順次転写される。こうして中間転写体１１の周面に目的のカラー画像に対応した合成トナー画像が形成される。第１色〜第４色の一次転写の間は、二次転写手段（二次転写ローラー）６ｓ、電荷付与手段（電荷付与ローラー）７ｒは中間転写体１１の周面から離れている。
【００５８】
中間転写体１１の周面に形成された合成トナー画像は、二次転写手段６ｓからの二次転写バイアスによって、転写材供給手段（不図示）から二次転写対向ローラー１３と二次転写手段６ｓとの間（当接部）に中間転写体１１の回転と同期して取り出されて給送された転写材（紙など）Ｐに順次二次転写されていく。
【００５９】
合成トナー画像の転写を受けた転写材Ｐは、中間転写体１１の周面から分離されて定着手段８へ導入されて像定着を受けることによりカラー画像形成物（プリント、コピー）として装置外へプリントアウトされる。
【００６０】
合成トナー画像転写後の中間転写体１１の周面には電荷付与手段７ｒが当接される。電荷付与手段７ｒは、中間転写体１１の周面の二次転写残トナーに一次転写時と逆極性の電荷を付与する。一次転写時と逆極性の電荷が付与された二次転写残トナーは、電子写真感光体１と中間転写体１１との当接部およびその近傍において、電子写真感光体１の周面に静電的に転写される。こうして合成トナー画像転写後の中間転写体１１の周面は、転写残トナーの除去を受けて清浄面化される。電子写真感光体１の周面に転写された二次転写残トナーは、電子写真感光体１の周面の一次転写残トナーとともに、クリーニング手段７によって除去される。中間転写体１１から電子写真感光体１への二次転写残トナーの転写は、一次転写と同時に行うことができるため、スループットの低下を生じない。
【００６１】
また、クリーニング手段７による転写残トナー除去後の電子写真感光体１の周面を、前露光手段からの前露光光により除電処理してもよいが、帯電手段３が帯電ローラーなどを用いた接触帯電手段である場合は、前露光は必ずしも必要ではない。
【実施例】
【００６２】
以下に、具体的な実施例を挙げて、本発明をさらに詳細に説明する。ただし、本発明は、これらの実施例に限定されるものではない。なお、実施例中の「部」は「質量部」を意味する。
【００６３】
（実施例１）
酸化チタン（商品名：ＴＩＴＡＮＩＸ  ＪＲ、テイカ（株）製）２．５部、ポリメチルメタクリレート樹脂１．０部、酢酸エチル２８６．５部からなる溶液を約２０時間、ボールミルで分散し液体状の着色剤Ｃ−１を調製した。着色剤Ｃ−１の粘度を前述の回転式Ｂ型粘度計で測定したところ測定５回平均で１．２ｍＰａ・Ｓであった。着色剤Ｃ−１の固形分の割合も測定し、５回平均で１．２ｗｔ％であった。
また、着色剤の一部をそれに用いた溶剤で透過率が０．８乃至１．０の間になるように希釈し、（株）堀場製作所製の超遠心式自動粒度分布測定装置（ＣＡＰＡ７００）を用いて回転数３０００ｒｐｍの条件で、体積平均粒径を測定したところ測定５回平均で０．５０μｍであった。
【００６４】
着色剤を０．３μｍの膜厚でガラス上に塗布し、温度８０℃で５分間乾燥した。このガラス上の着色剤層の透過率を、前述の日本分光株式会社製Ｖ−５７０（ＵＶ／ＶＩＳ／ＮＩＲ  Ｓｐｅｃｔｒｏｐｈｏｔｏｍｅｔｅｒ）にて測定した。波長７８０ｎｍにおける着色剤層の透過率は５０％であった。
【００６５】
次に３０００番系アルミニウム合金を用い、押し出し工程後、引抜き工程を実施して作製された直径２４ｍｍ、長さ２４６ｍｍ、肉厚１ｍｍのシリンダーを支持体（円筒状アルミニウム支持体）とし用い、該支持体に対して水洗浄を行った。
【００６６】
該支持体に対する液体状の着色剤Ｃ−１の接触角を協和界面科学社製の接触角計ＣＡ−Ｓロール型にて測定した。接触角は測定５回平均で１５°であった。測定の為に滴下した着色剤はウェスにて綺麗にふき取った。
【００６７】
次に該支持体上に上記の着色剤を浸漬塗布法にて塗布し、温度８０℃で５分間乾燥した。着色剤層の膜厚は０．３μｍであった。この支持体を図２に示す検査装置を用いて支持体表面の凸部状欠陥の有無を検査した。予め、支持体表面の平坦部から突出している凸部の高さが０μｍの時に濃度差値が１となるように、５０．０μｍの時に濃度差値が２５６となるように２５６階調の解像度でセッティングし、濃度差値と凸部状欠陥の高さを対応させた。但し、凸部状欠陥の高さが５０．０μｍを超える時も濃度差値は２５６を示す。この液体状着色剤の塗布から凸部状欠陥の有無の検査までの作業を１００００本の支持体について連続的に行い凸部状欠陥の高さが０〜９．９μｍをＡランク、１０．０〜４０．０μｍをＢランク、４０．０μｍ以上をＣランクとし３ランクに選別した。その後、再度支持体を水洗浄し、着色層を剥離した。この時、先に選別した各支持体のランクは水洗浄後も識別できるように支持体内面にマーキングしておいた。
【００６８】
次に、酸化チタン（商品名：ＴＩＴＡＮＩＸ  ＪＲ、テイカ（株）製）３０部、アクリル樹脂（商品名：Ｊ−８９９、大日本インキ化学工業（株）製、固形分７０％）５０部、シリコーン樹脂粒子（商品名：トスパール１２０、ＧＥ東芝シリコーン（株）製、平均粒径２μｍ）８部、レベリング剤としてのシリコーンオイル（商品名：ＳＨ２８ＰＡ、東レ・ダウコーニング・シリコーン（株）製）０．０２部からなる溶液を約２０時間、ボールミルで分散し導電層用塗料を調製した。この導電層用塗料を各支持体上に浸漬法によって塗布し、温度１４０℃のオーブンで１時間加熱硬化することにより、膜厚が１０μｍの導電層を形成した。
【００６９】
次に、導電層を形成した円筒状アルミニウム支持体の上にそれぞれ下記のようにして感光層を設けた。
すなわち、ＣｕＫα特性Ｘ線回折のブラック角２θ±０．２°の７．４°および２８．２°に強いピークを有するヒドロキシガリウムフタロシアニン２０部、下記構造式（２）のカリックスアレーン化合物０．２部、
【化１】
0005438445.tif 000002
ポリビニルブチラール（商品名：エスレックＢＸ−１、積水化学製）１０部およびシクロヘキサノン６００部を直径１ｍｍガラスビーズを用いたサンドミル装置で４時間分散した後、酢酸エチル７００部を加えて電荷発生層用分散液を調製した。これを浸漬コーティング法で導電層上に塗布し、温度８０℃のオーブンで１５分間加熱乾燥することにより、膜厚が０．１７０μｍの電荷発生層を形成した。
【００７０】
次いで下記構造式（３）の正孔輸送性化合物７０部
【化２】
0005438445.tif 000003
およびポリカーボネート樹脂（ユーピロンＺ４００、三菱エンジニアリングプラスチックス（株）社製）１００部をモノクロロベンゼン６００部およびメチラール２００部の混合溶媒中に溶解して調製した電荷輸送層用塗料を用いて、前記電荷発生層上に電荷輸送層を浸漬塗布し、温度１００℃のオーブンで３０分間加熱乾燥することにより、膜厚が１５μｍの電荷輸送層を形成し、電子写真感光体を得た。これらの工程を先の支持体すべてについて連続的に行った。
【００７１】
次に、製造した電子写真感光体の評価について説明する。
評価装置として、図３に示す構成の中間転写方式のカラー電子写真装置であるキヤノン（株）製カラーレーザープリンターＬＢＰ−２０４０（白黒毎分１６枚／カラー毎分４枚機）を用い、電子写真感光体について評価を行った。
【００７２】
まず、この上記電子写真感光体を取り付けたカートリッジを該カラー電子写真装置に取り付け、以下のように初期評価を行った。
初期評価として、この装置を用い、また転写材としてＡ４普通紙を用いて、モノクロで桂馬パターンのハーフトーン画像を１枚出力した。
【００７３】
次に、初期評価に引き続き以下のように耐久評価（耐久性の評価）を行った。耐久評価は前記初期評価後、前記電子写真感光体を取り付けたカートリッジを前記カラー電子写真装置の取り付けたまま以下のような操作を行った。すなわち、横線１ドット２５０スペースのパターン画像を転写材としてＡ４普通紙を用いて、２０秒毎に２枚出力する間欠モードで５００枚の画像出力を行った後、引き続き、転写材としてＡ４普通紙を用いて、モノクロで桂馬パターンのハーフトーン画像を１枚出力した。これを初期評価から数えてＡ４普通紙合計３００６１枚まで行った。
以上の出力した画像についてリークによる画像欠陥の評価を行った。本発明でいうところのリークによる画像欠陥とは出力したハーフトーン画像上に電子写真感光体一周分の周期毎に現れる黒ポチ欠陥を示す。なお、前記評価においてＡ４普通紙合計３００６１枚までに黒ポチ欠陥が現れた場合にはＮＧと判断し、画像出力をそこで中断し、次の電子写真感光体に取り替え新しいカートリッジを用いて評価を行った。
【００７４】
初期評価のハーフトーン画像でＮＧとなったものを電子写真感光体ランクｃとし、耐久評価において途中のハーフトーン画像でＮＧとなったものを電子写真感光体ランクｂとする。初期及び耐久評価においてハーフトーン画像でＮＧが発生せず３００６０枚の耐久をすべて終えたものは電子写真感光体ランクａとする。
【００７５】
支持体上に着色層を設けた時のランク（Ａ、Ｂ、Ｃ）と製造した電子写真感光体についてのランク（ａ〜ｃ）との対応を見比べたときのランクＡのうちのランクａの数の割合（「検査良好度１（％）」という）と、ランクＢのうちのランクｂの数の割合（「検査良好度２（％）」という）と、ランクＣのうちのランクｃの数の割合（「検査良好度３（％）」という）がそれぞれ１００％に近い方が着色剤を用いた支持体の検査が良好に出来ていると考えた。本実施例においては、これら検査良好度１（％）〜検査良好度３（％）はすべて１００％であり大変良好の検査ができていた。
以上の評価結果を表１及び表２に示す。
【００７６】
（実施例２）
実施例１の着色剤の調製において酸化チタン（商品名：ＴＩＴＡＮＩＸ    ＪＲ、テイカ（株）製）２．５部を酸化亜鉛（ＺｎＯ）２．５部に、酢酸エチル２８６．５部をキシレン２８６．５部に変えて着色剤Ｃ−２とし、着色剤層の膜厚を０．４μｍとした以外は実施例１と同様に、着色剤の調製、着色剤層の形成、支持体の検査、着色剤の剥離、電子写真感光体の作製を行い、着色剤の支持体に対する接触角、着色剤の粘度、着色剤層の透過率、着色剤の固形分、着色剤の体積平均粒径の測定と初期及び耐久評価を行った。その結果を表１及び表２に示す。
【００７７】
（実施例３）
実施例１の着色剤の調製において酸化チタン（商品名：ＴＩＴＡＮＩＸ  ＪＲ、テイカ（株）製）２．５部をチタン酸バリウム（ＢａＴｉＯ３）２．５部に、ポリメチルメタクリレート樹脂１．０部をメタクリレート樹脂３．２部に、酢酸エチル２８６．５部をジブチルフタレート２８６．５部に変えて着色剤Ｃ−３とし、着色剤層の膜厚を０．２μｍとした以外は実施例１と同様に、着色剤の調製、着色剤層の形成、支持体の検査、着色剤の剥離、電子写真感光体の作製を行い、着色剤の支持体に対する接触角、着色剤の粘度、着色剤層の透過率、着色剤の固形分、着色剤の体積平均粒径の測定と初期及び耐久評価を行った。その結果を表１及び表２に示す。
【００７８】
（実施例４）
実施例１の着色剤の調製において酸化チタン（商品名：ＴＩＴＡＮＩＸ  ＪＲ、テイカ（株）製）２．５部を酸化ジルコニウム（ＺｒＯ２）３．０部に、ポリメチルメタクリレート樹脂１．０部をＡＳ樹脂（アクリロニトリル−スチレンコポリマー、アクリロニトリル／スチレン比＝１／１）１．６部に、酢酸エチル２８６．５部を酢酸ブチル２８６．５部に変えて着色剤Ｃ−４とし、着色剤層の膜厚を０．５μｍとした以外は実施例１と同様に、着色剤の調製、着色剤層の形成、支持体の検査、着色剤の剥離、電子写真感光体の作製を行い、着色剤の支持体に対する接触角、着色剤の粘度、着色剤層の透過率、着色剤の固形分、着色剤の体積平均粒径の測定と初期及び耐久評価を行った。その結果を表１及び表２に示す。
【００７９】
（実施例５）
実施例１の着色剤の調製において酸化チタン（商品名：ＴＩＴＡＮＩＸ  ＪＲ、テイカ（株）製）２．５部を酸化チタン（商品名：ＴＩＴＡＮＩＸ  ＪＲ、テイカ（株）製）３．２部に、ポリメチルメタクリレート樹脂１．０部をポリメチルメタクリレート樹脂０．２部に、酢酸エチル２８６．５部を酢酸エチル５００．０部に変えて着色剤Ｃ−５とし、着色剤層の膜厚を０．７μｍとした以外は実施例１と同様に、着色剤の調製、着色剤層の形成、支持体の検査、着色剤の剥離、電子写真感光体の作製を行い、着色剤の支持体に対する接触角、着色剤の粘度、着色剤層の透過率、着色剤の固形分、着色剤の体積平均粒径の測定と初期及び耐久評価を行った。その結果を表１及び表２に示す。
【００８０】
（実施例６）
実施例５の着色剤の調製において酸化チタン（商品名：ＴＩＴＡＮＩＸ  ＪＲ、テイカ（株）製）３．２部を酸化チタン（商品名：ＴＩＴＡＮＩＸ  ＪＲ、テイカ（株）製）２．５部に変えて着色剤Ｃ−６とし、着色剤層の膜厚を０．５μｍとした以外は実施例５と同様に、着色剤の調製、着色剤層の形成、支持体の検査、着色剤の剥離、電子写真感光体の作製を行い、着色剤の支持体に対する接触角、着色剤の粘度、着色剤層の透過率、着色剤の固形分、着色剤の体積平均粒径の測定と初期及び耐久評価を行った。その結果を表１及び表２に示す。
【００８１】
（実施例７）
実施例１の着色剤の調製において酸化チタン（商品名：ＴＩＴＡＮＩＸ  ＪＲ、テイカ（株）製）２．５部を酸化チタン（商品名：ＴＩＴＡＮＩＸ  ＪＲ、テイカ（株）製）４．５部に、ポリメチルメタクリレート樹脂１．０部をポリメチルメタクリレート樹脂０．５部に、酢酸エチル２８６．５部をイソプロパノール３３０．０部に変えて着色剤Ｃ−７とし、着色剤層の膜厚を０．３μｍとした以外は実施例１と同様に、着色剤の調製、着色剤層の形成、支持体の検査、着色剤の剥離、電子写真感光体の作製を行い、着色剤の支持体に対する接触角、着色剤の粘度、着色剤層の透過率、着色剤の固形分、着色剤の体積平均粒径の測定と初期及び耐久評価を行った。その結果を表１及び表２に示す。
【００８２】
（実施例８）
実施例１の着色剤の調製において酸化チタン（商品名：ＴＩＴＡＮＩＸ  ＪＲ、テイカ（株）製）２．５部を酸化チタン（商品名：ＴＩＴＡＮＩＸ  ＪＲ、テイカ（株）製）４．５部に、ポリメチルメタクリレート樹脂１．０部をポリメチルメタクリレート樹脂０．７部に、酢酸エチル２８６．５部を酢酸エチル５００．０部に変えて着色剤Ｃ−８とし、着色剤層の膜厚を０．３μｍとし、着色剤の塗布法を浸漬塗布法からスプレー塗布法に変えた以外は実施例１と同様に、着色剤の調製、着色剤層の形成、支持体の検査、着色剤の剥離、電子写真感光体の作製を行い、着色剤の支持体に対する接触角、着色剤の粘度、着色剤層の透過率、着色剤の固形分、着色剤の体積平均粒径の測定と初期及び耐久評価を行った。その結果を表１及び表２に示す。
【００８３】
（実施例９）
実施例１の着色剤の調製において酸化チタン（商品名：ＴＩＴＡＮＩＸ  ＪＲ、テイカ（株）製）２．５部を酸化チタン（商品名：ＴＩＴＡＮＩＸ  ＪＲ、テイカ（株）製）１．８部に、ポリメチルメタクリレート樹脂１．０部をブチラール樹脂１．２部に、酢酸エチル２８６．５部をアセトン２５０．０部に変えて着色剤Ｃ−９とし、着色剤層の膜厚を２．０μｍとした以外は実施例１と同様に、着色剤の調製、着色剤層の形成、支持体の検査、着色剤の剥離、電子写真感光体の作製を行い、着色剤の支持体に対する接触角、着色剤の粘度、着色剤層の透過率、着色剤の固形分、着色剤の体積平均粒径の測定と初期及び耐久評価を行った。その結果を表１及び表２に示す。
【００８４】
（実施例１０）
実施例１の着色剤調製において酸化チタン（商品名：ＴＩＴＡＮＩＸ  ＪＲ、テイカ（株）製）２．５部をアゾ顔料であるペリレン２．５部に、酢酸エチル２８６．５部をエタノール１２．７部に変えて着色剤Ｃ−１０とし、着色剤層の膜厚を１．０μｍとした以外は実施例１と同様に、着色剤の調製、着色剤層の形成、支持体の検査、着色剤の剥離、電子写真感光体の作製を行い、着色剤の支持体に対する接触角、着色剤の粘度、着色剤層の透過率、着色剤の固形分、着色剤の体積平均粒径の測定と初期及び耐久評価を行った。その結果を表１及び表２に示す。
【００８５】
（実施例１１）
実施例１の着色剤の調製において酸化チタン（商品名：ＴＩＴＡＮＩＸ  ＪＲ、テイカ（株）製）２．５部を酸化鉄（III）（Ｆｅ２Ｏ３）２．５部に、ポリメチルメタクリレート樹脂１．０部をブチラール樹脂１．０部に、酢酸エチル２８６．５部をＴＨＦ２８６．５部に変えて着色剤Ｃ−１１とし、着色剤層の膜厚を１．０μｍとした以外は実施例１と同様に、着色剤の調製、着色剤層の形成、支持体の検査、着色剤の剥離、電子写真感光体の作製を行い、着色剤の支持体に対する接触角、着色剤の粘度、着色剤層の透過率、着色剤の固形分、着色剤の体積平均粒径の測定と初期及び耐久評価を行った。その結果を表１及び表２に示す。
【００８６】
（実施例１２）
実施例１の着色剤の調製においてポリメチルメタクリレート樹脂１．０部をブチラール樹脂１．０部に、酢酸エチル２８６．５部をシクロヘキサノン２８６．５部に変えて着色剤Ｃ−１２とし、着色剤層の膜厚を１．０μｍとした以外は実施例１と同様に、着色剤の調製、着色剤層の形成、支持体の検査、着色剤の剥離、電子写真感光体の作製を行い、着色剤の支持体に対する接触角、着色剤の粘度、着色剤層の透過率、着色剤の固形分、着色剤の体積平均粒径の測定と初期及び耐久評価を行った。その結果を表１及び表２に示す。
【００８７】
（実施例１３）
実施例１の着色剤においてポリメチルメタクリレート樹脂１．０部をブチラール樹脂１．０部に変えて着色剤Ｃ−１３とし、着色剤層の膜厚を１．０μｍとした以外は実施例１と同様に、着色剤の調製、着色剤層の形成、支持体の検査、着色剤の剥離、電子写真感光体の作製を行い、着色剤の支持体に対する接触角、着色剤の粘度、着色剤層の透過率、着色剤の固形分、着色剤の体積平均粒径の測定と初期及び耐久評価を行った。その結果を表１及び表２に示す。
【００８８】
（比較例１）
実施例１の着色剤の調製において酸化チタン（商品名：ＴＩＴＡＮＩＸ  ＪＲ、テイカ（株）製）２．５部をカーボン粒子２．５部に、ポリメチルメタクリレート樹脂１．０部をビニルアルコール・アクリル酸塩共重合体０．２部に、酢酸エチル２８６．５部を水５００．０部に変えて着色剤Ｃ−１４とし、着色剤層の膜厚を０．５μｍとした以外は実施例１と同様に、着色剤の調製、着色剤層の形成、支持体の検査、着色剤の剥離、電子写真感光体の作製を行い、着色剤の支持体に対する接触角、着色剤の粘度、着色剤層の透過率、着色剤の固形分、着色剤の体積平均粒径の測定と初期及び耐久評価を行った。その結果を表１及び表２に示す。
【００８９】
（比較例２）
実施例１の着色剤の調製において酸化チタン（商品名：ＴＩＴＡＮＩＸ  ＪＲ、テイカ（株）製）２．５部をアゾ顔料のペリノン３．５部に、ポリメチルメタクリレート樹脂１．０部を酢酸ビニル０．１部に、酢酸エチル２８６．５部をアセトリトリル４５０．０部に変えて着色剤Ｃ−１５とし、着色剤層の膜厚を０．５μｍとした以外は実施例１と同様に、着色剤の調製、着色剤層の形成、支持体の検査、着色剤の剥離、電子写真感光体の作製を行い、着色剤の支持体に対する接触角、着色剤の粘度、着色剤層の透過率、着色剤の固形分、着色剤の体積平均粒径の測定と初期及び耐久評価を行った。その結果を表１及び表２に示す。
【００９０】
（比較例３）
実施例１の着色剤において酸化チタン（商品名：ＴＩＴＡＮＩＸ  ＪＲ、テイカ（株）製）２．５部をチタニルフタロシアニン５．０部に、ポリメチルメタクリレート樹脂１．０部をポリアクリロニトリル４．０部に、酢酸エチル２８６．５部をＴＨＦ２５０．０部に変えて着色剤Ｃ−１６とし、着色剤層の膜厚を１．５μｍとした以外は実施例１と同様に、着色剤の調製、着色剤層の形成、支持体の検査、着色剤の剥離、電子写真感光体の作製を行い、着色剤の支持体に対する接触角、着色剤の粘度、着色剤層の透過率、着色剤の固形分、着色剤の体積平均粒径の測定と初期及び耐久評価を行った。その結果を表１及び表２に示す。
【００９１】
【表１】
0005438445.tif 000004
【表２】
0005438445.tif 000005
【符号の説明】
【００９２】
１０１  液体状の着色剤
１０２  アルミニウム支持体の表面
１０３  凸部状欠陥
１  電子写真感光体
３  帯電手段（一次帯電手段）
４  露光光（画像露光光）
７  クリーニング手段（クリーニングブレード）
８  定着手段
２１  被検査体
２２  光源
２３  光照射装置
２４  散乱反射光受光用一次元型ＣＣＤラインセンサ
２５  正反射光受光用一次元型ＣＣＤラインセンサ
２６  カメラ信号合成装置
２７  アナログ信号処理装置
２８  特徴量生成装置
２９  端面寸法測定装置
３０  信号制御装置
３１  識別・判定装置
【図１】
0005438445.tif 000006
【図２】
0005438445.tif 000007
【図３】
0005438445.tif 000008